(57)【特許請求の範囲】
【請求項１】
合成繊維基布の片面にインキ吸収層を設け、他面に溶剤系の塗料を非溶剤中で凝固させる方法でつくられた防炎層を設けたことを特徴とする画像表示用平面支持体。
【請求項２】
請求項１の合成繊維基布は紡績糸を用いた織物であることを特徴とする画像表示用平面支持体。
【請求項３】
請求項２の合成繊維はポリエステルであることを特徴とする画像表示用平面支持体。
【請求項４】
合成繊維基布の片面にインキ吸収剤を塗布し、他面に防炎剤を塗布して非溶剤中で凝固させることを特徴とする画像表示用平面支持体の製造法。
【請求項５】
請求項４の合成繊維基布は紡績糸を用いた織物であることを特徴とする画像表示用平面支持体の製造法。
【発明の詳細な説明】
【０００１】
【発明の属する技術分野】
この発明は屋外に広告等の目的で展示する画像を描写した平面の支持体に関し、特にインクジェット方式の印刷に好適な平面支持体を提供し、ポスター、懸垂幕、横断幕、看板、劇場カーテン、複製画の製作に好適に採用されるものである。
【０００２】
【従来の技術】
液体インキを微粒化してノズルから噴射する方法で点描画するインクジェット方式の印刷は高品質の画像複写が得られることから、広幅の印刷材料にも適用される様になってきたが、繊維基布を基本的な印刷材料乃至画像支持体とする場合は、インクジェット方式において微粒化されたインキ粒子を受容し、適度に繊維基布層内に浸透させるが、繊維構造に立脚して、滲み広がりの起こらない印刷層を設ける必要がある。この適正な印刷層を創作するには、従来から知られている繊維構造の空隙を埋める材料を選択するだけでなく、繊維の材質、その構造を含めて、工夫する必要がある。
【０００３】
【発明の解決課題】
本発明者等は鋭意研究の結果、
▲１▼繊維材料として、疎水性の合成繊維基布、就中、その織物を用いること、
▲２▼繊維基布の表裏（上下と云ってもよい）を別の材料で充填し、２層構造にすることが有利である。この２層構造を説明すると、
▲３▼印刷面からは、インキ吸収性の無機物質を主として用いたインキ受容材料を繊維基布に浸透させ、反対面からは防炎効果を有する材料を浸透させる場合に望ましい結果となること。即ち、添付図１に示す様にインキ吸収層と防炎層が基布厚みを半分づつ分け合う様に構成すると、防炎層が画像の透けを抑え、隠蔽性を向上させるので、画像鮮明性が引き立つ（メリハリが出る）。尚、防炎層が反対面（インキ浸透面）に達する様な場合はインキ吸収が悪くなり、インキが流れる。又防炎層が極めて僅かしかない場合は、切り口のほつれ性が悪くなると共に画像濃度が薄くなることが判明した。
【０００４】
更に、▲３▼の防炎剤層は使用時には裏面となるので、消防法における防炎効果を得るだけでなく（ＪＩＳ−Ｌ−１０９１）、防炎剤として用いられる物質は害虫、鳥類の嫌忌剤となるので、屋外使用時に効を奏する。
【０００５】
【課題解決の手段】
前記合成繊維基布としては、各種の合成繊維の織物、編物、不織布が挙げられるが、疎水性の合成繊維、例えば、ポリエステル繊維によるものが好適である。ナイロンは親水性があり、出来た平面支持体（製品）に”ボコ付き現象（表面に波打ちの様な凹凸を生ずる）”を起こす傾向があり、印刷時に障害となる。
【０００６】
本発明で最も推奨し得るのは、ポリエステル短繊維を用いた紡績糸からの織物である。それは紡績糸でないフィラメント織物の場合と比較すると、紡績糸織物では、インキの浸透と拡散を（紡績）糸番手と織り密度等を勘案して、対処し得る。また紡績糸自体が短繊維の絡み合いであるから、インキはこの絡み合いに浸透するので、即ちインキ吸収領域があるので、広がり拡散が少ない。これは描画する画素のボケを防止する。これに対し、フィラメント織物ではインキの広がり拡散が優先する傾向があり、これは構造に起因するので防止が難しい。
【０００７】
またポリプロピレン繊維の場合は、接着剤の選択に難があり、例えば、塩素化ポリプロピレンを接着剤として使用すると、良好な密着強度は得られるが、現在の一般的「脱塩素指向」を考慮すると、推奨出来ない。ポリエチレン繊維は耐熱性に難があり、この発明では好適ではない。またビニロン繊維は親水性であり、前記の製品の”ボコ付き現象”の難がある。
【０００８】
インキ吸収層を構成する無機質充填剤としては、微粒子シリカ、即ち、非晶質シリカ微細粒子［商品名：ファインシール（トクヤマ株製）、ニップシール（日本シリカ株製）、サイリシャ（富士シリシヤ社製）］が例示される。他に微粒子アルミナも若干滲みを生ずる場合があるが、目的により使用可能である。その他、有機質充填剤、例えば、微粒子ベンゾグアナミン（日本触媒株製）も使用可能である。
【０００９】
合成繊維基布の下面（裏面）設ける防炎層は、乾式法と湿式法の２つの方法で可能である。乾式法は水性系又は溶剤系の塗料を塗布し、乾燥する方法であり、湿式法は溶剤系の塗料を非溶剤中で凝固させる方法である。
【００１０】
上記２つの方法で、乾式法は１回の塗布による付き量が少ない為に複数回の塗布が必要である事が多く、インクジェット方式の印刷に適した柔軟性、その他性能を製品に付与するには、工程数の増加を伴う。
【００１１】
一方、湿式法は、一度に比較的多量の塗料が塗布出来るので、必要な層構成を１回の塗布作業で達成可能という利点をもっている。また湿式法では、高粘度の塗料を塗布するが、その粘度を調整することで、繊維構造の密度等を考慮し、防炎層を繊維構造のどの深さ迄届く様にするか、という調整が実行容易である。これは、防炎層には反対面から来るインキの浸透を阻止する作用を付与する必要がある故である。
【００１２】
以下、実施例によって本発明を説明する。特に明示の無い場合は、部は重量部を意味する。
【００１３】
実施例１
ポリエステル短繊維の平織物（Ｔ２０ｘＹ２０番手／Ｔ９０ｘＹ５８本）を用いて、含浸機により滲み止め加工を施した。次いで配合Ａの塗料をフローティングナイフコーターにより、付き量４０ｇ／ｍ２（ドライ）で生地にこすり込むように塗布し、水中に浸漬して防炎層を形成し（湿式法）、乾燥した。更に該平織物の反対面に配合Ｂの塗料をリバースロールコータにより、付き量１８ｇ／ｍ２（ドライ）で塗布し、乾燥して本発明の繊維基布を得た。
【００１４】
配合Ａ（防炎層、湿式法）
難黄変型ポリカーボネート系ポリウレタンと
ポリエーテル系ポリウレタンの混合物                    １００部
難燃剤（デカブロモジフェニルオキサイド／
三酸化アンチモン混合物（３：１））                    ４００部
ジメチルホルムアミド（ＤＭＦ）                        ４００部
ヘキサメチレンジイソシアネート３量体                      ４部
【００１５】
配合Ｂ（インキ吸収層）
含水非結晶質二酸化珪素（シリカ）：ファインシール            １００部
ポリビニルアルコール                                        １００部
変性ポリアミン樹脂                                              ９部
消泡剤（鉱物油と非イオン界面活性剤の混合物）                    ０．５部
尿素・グリオギザール・アクリルアミド重縮合物                    ５部
水                                                          ４００部
【００１６】
実施例２
実施例１に用いたポリエステル短繊維平織物に予め吸尽法による防炎処理を施した以外は実施例１と同様に加工して繊維基布を得た。
【００１７】
実施例３
前記実施例１では防炎層の形成は湿式法で行ったが、これを下記の配合Ｃを用いる乾式法で行った以外は実施例１と同様に加工して、繊維基布を得た。
【００１８】
配合Ｃ（防炎層、乾式法）
ポリカーボネート系ポリウレタン                                １００部
難燃剤（デカブロモジフェニルオキサイド／
三酸化アンチモン混合物（３：１））                            ４００部
硬化剤                                                            ３部
ＤＭＦ                                                        ４００部
【００１９】
以上の実施例１−３と比較例１−６の繊維基布に、テストパターンをインクジェット法で描画し、得られた平面画像製品の性能を評価した。尚、比較例１−６において、その１と２は共に防炎層を有しない例であるが、２は防炎前処理を行っている。その３と４では、４の基布が実施例と異なり、３では防炎層を設けると共にインキ吸収層に防炎剤を添加した。その５と６では、基布が実施例と異なり、６ではインキ吸収層に防炎剤を添加する事に代わって、隠蔽層をコーティングで設けた例である。
【００２０】
尚下記において、
１。「実１」は実施例１、「実２」は実施例２、以下同様の意味であり、「比１」は比較例１、「比２」は比較例２を意味し、以下同様の意味である。
２。項目▲１▼は「基布織物の種類」を示し、そのデータ中の、＊１はポリエステル短繊維を用いた織物を、＊２はポリエステル長繊維のウーリー糸を用いた織物を、＊３はポリエステル長繊維を用いた織物を、＊４はビニロン短繊維（親水性繊維）を用いた織物を示す。
３。項目▲２▼は「基布に予め防炎処理を行ったか否か」を示し、そのデータの「あり」は吸尽法による処理を示す。
【００２１】
４。項目▲３▼は「基布に防炎層を形成したか否か」を示し、そのデータの「あり（湿）」は湿式法で防炎層形成を行った事を示し、「あり（乾）」は乾式法で行った事を示し、「なし」は防炎層を設けなかった事を示す。
５。項目▲４▼は「繊維生地に予め滲み止め処理（ＳＲ２−６５０、ポリアミド樹脂カチオン性）を行ったか否かを示し、そのデータの「あり」は実施したことを示し、「なし」は不実施を示す。
６。項目▲５▼は「インキ吸収層に防炎剤を添加したか否か」を示し、そのデータの「あり」は添加した場合を示し、「なし」は不添加を示す。比較例６における「コート」は、インキ吸収層への防炎剤添加に代わって隠蔽層コートを作った場合である。
【００２２】
７。物性（１）の「防炎性」はＪＩＳ−Ｌ−１０９１（Ａ１）（試料保持４５゜ミクロバーナー法）による評価である。
８。物性（２）の「カット部ほつれ」は○とＸの２段階評価である。
９。物性（３）の「粉落ち」は○、△、Ｘの３段階評価である。
１０。物性（４）の「画像塗膜強度」は○とＸの２段階評価である。
１１。物性（５）の「染料インキの画像」はインクジェット印刷で水性染料インキ（屋内使用の場合のインキ）を用いた場合の描写再現性等を評価した結果で、○、△、Ｘの３段階評価である。
１２。物性（６）の「顔料インキの画像」はインクジェット印刷で水性顔料インキ（屋外使用の場合のインキ）を用いた場合の描写再現性等を評価した結果で、○、△、Ｘの３段階評価である。
【００２３】
0004060975.tif 000002
【００２４】
0004060975.tif 000003
【００２５】
上記の結果から、本発明の製品は染料インキ、顔料インキの両方で、鮮明な画像を形成しているが、これは、本発明でインキ吸収層と防炎層の２層を繊維層中に構成したこと、そして、防炎層は単に防炎効果を与えるだけでなく、インクジェット方式の印刷時に加えられる電圧乃至電気的条件に対して、印刷に利する作用を奏するのである。
【００２６】
比較例４は特開平８−３１１７８４に基づき、比較例５は特公平８−２６８８に基づき、比較例６は特開平１０−２９３７０に基づくものである。
【００２７】
【図面の簡単な説明】
【図１】  図１は本発明の画像表示用平面支持体の断面概念図であり、１は支持体、２はインキ吸収層、３は防炎層、４は画像塗膜を指す。
【図１】
0004060975.tif 000004